(57)【要約】【課題】結束機能と保護機能とを兼ね備えた上で、手切れ性の良い結束テープ用布帛及び結束テープを得る。【解決手段】結束テープ１０は、基材１１と、同基材１１における電線束Ｗの外周面と接触する裏面側に形成された粘着層１２とから構成される。基材１１は、１枚の布帛２０から構成され、この布帛２０はともにポリエステル繊維からなる経糸２１と緯糸２２とを用い、経編緯糸挿入形式で編まれた編布からなる。経糸２１の太さが２２〜５６デシテックスで、緯糸２２の太さが４４０デシテックス以上であり、かつ経糸２１の密度が１０〜３０ウェール／インチである。【選択図】図１
2011026717.tif 000002
【特許請求の範囲】
【請求項１】
太さが２２〜５６デシテックスのポリエステル繊維からなる経糸と、太さが４４０デシテックス以上のポリエステル繊維からなる緯糸とにより経編緯糸挿入形式で編まれ、かつ前記経糸の密度が１０〜３０ウェール／インチであることを特徴とする結束テープ用布帛。
【請求項２】
前記経糸と前記緯糸の少なくともいずれか一方が熱融着性を有しており、前記縦糸と前記緯糸とが熱融着されていることを特徴とする請求項１記載の結束テープ用布帛。
【請求項３】
請求項１または請求項２に記載の布帛が、粘着剤を介して複数層積層されていることを特徴とする結束テープ用布帛。
【請求項４】
前記緯糸のポリエステル繊維が、複数本のポリエステルフィラメントを撚った撚り糸により構成されていることを特徴とする請求項１ないし請求項３のいずれか一項に記載の結束テープ用布帛。
【請求項５】
前記複数本のポリエステルフィラメントのうち一部のみが熱融着性を有していることを特徴とする請求項４記載の結束テープ用布帛。
【請求項６】
請求項１ないし請求項５のいずれか一項に記載の布帛の片面には、粘着層が形成されていることを特徴とする結束テープ。
【発明の詳細な説明】
【技術分野】
【０００１】
本発明は、ワイヤハーネス等を結束することに用いる結束テープ用布帛及び結束テープに関する。
【背景技術】
【０００２】
従来、自動車等に配設されるワイヤハーネスを構成する電線束を保護する対策として、コルゲートチューブを用いたものが知られている（特許文献１参照）。このものは、電線束に対して、ＰＶＣ（ポリ塩化ビニル）、不織布等を基材とした粘着テープを巻いて（下巻き）結束し（結束機能）、そののち同電線束を、軸線方向に沿って切られたスリットを開きつつコルゲートチューブ内に収容し（保護機能）、さらにスリットの開き防止のためにコルゲートチューブの外周に上記の粘着テープが巻かれた（上巻き）構造となっている。しかしながらこのものは、作業工程が多く、また部品点数も多いことから、コスト高を招くという問題がある。
【先行技術文献】
【特許文献】
【０００３】
【特許文献１】特開２０００−３５３４３２号公報
【発明の概要】
【発明が解決しようとする課題】
【０００４】
そのため近年、結束機能と保護機能とを兼ね備えた結束テープが種々提案されるようになったが、いずれもテープ基材の強度が高くて手で切ることができず、はさみ等の道具を用いる必要があるために、結局は作業に手間が掛かるという問題が残り、さらなる改良が切望されていた。  
本発明は上記のような事情に基づいて完成されたものであって、その目的は、結束機能と保護機能とを兼ね備えた上で、手で切ることができるすなわち手切れ性の良い結束テープ用布帛及び結束テープを提供するところにある。
【課題を解決するための手段】
【０００５】
本発明の結束テープ用布帛は、太さが２２〜５６デシテックスのポリエステル繊維からなる経糸と、太さが４４０デシテックス以上のポリエステル繊維からなる緯糸とにより経編緯糸挿入形式で編まれ、かつ前記経糸の密度が１０〜３０ウェール／インチであるところに特徴を有する。
【０００６】
上記構成の布帛によれば、曲げ剛性等の適度の剛性を有し、電線束に巻いた場合にも破れることなく結束状態に保持できるすなわち結束機能が担保され、また適度な耐摩耗性を有しすなわち保護機能も担保される。一方、布帛を手で切る場合には、所定箇所における隣り合う緯糸同士の間を、経糸を切りつつ切り裂くことになるが、剪断強度が制限された太さ（２２〜５６デシテックス）の経糸が、比較的粗い密度（１０〜３０ウェール／インチ)で配されているから、布帛は、各経糸が少本数ずつ順次に切られながら、手で切り裂くことができる。すなわち手切れ性に優れている。
【０００７】
結束テープ用布帛として、以下のような構成としてもよい。  
（１）前記経糸と前記緯糸の少なくともいずれか一方が熱融着性を有しており、前記経糸と前記緯糸とが熱融着されている。経糸と緯糸とが熱融着された状態となっているから、布帛を手で切った場合に、切断部分において経糸の先等がほつれることが防止される。  
（２）布帛が、粘着剤を介して複数層積層されている。手切れ性の良さを担保したまま、結束機能、保護機能を向上させることができる。  
（３）前記緯糸のポリエステル繊維が、複数本のポリエステルフィラメントを撚った撚り糸により構成されている。繊維が分散することに起因して毛羽が出ることが抑制される。  
（４）前記複数本のポリエステルフィラメントのうち一部のみが熱融着性を有している。熱融着性を有する緯糸を得る場合に安価に対応できる。
【０００８】
また本発明の結束テープは、上記各構成の布帛の片面には、粘着層が形成されているところに特徴を有する。  
各布帛の効果に対応した効果を得ることができる。
【発明の効果】
【０００９】
本発明によれば、結束機能と保護機能とを兼ね備えた上で、手切れ性の良い結束テープ用布帛及び結束テープを得ることができる。
【図面の簡単な説明】
【００１０】
【図１】本発明の実施形態１に係る結束テープの断面図
【図２】布帛を構成する編布の模式図
【図３】結束テープの巻物の斜視図
【図４】結束テープを電線束に巻き付ける形態を示す側面図
【図５】実施形態２に係る結束テープの断面図
【発明を実施するための形態】
【００１１】
＜実施形態１＞
以下、本発明の実施形態１を図１ないし図４を参照しつつ説明する。この実施形態では、自動車に配線されるワイヤハーネスを構成する電線束Ｗを結束することに用いられる結束テープ１０を例示する。電線束Ｗは、図４に示すように、複数本の被覆電線ｗあるいはシールド電線を一束に纏めたものである。
【００１２】
結束テープ１０は、基材１１と、同基材１１における電線束Ｗの外周面と接触する裏面側に形成された粘着層１２とから構成されている。  
基材１１は、１枚の布帛２０から構成されている。この布帛２０は、ともにポリエステル繊維からなる経糸２１と緯糸２２とを用い、経編緯糸挿入形式で編まれた編布からなる。経編緯糸挿入形式の編布とは、図２に模式的に示すように、経糸２１をループが連続した形態とし、緯糸２２を同ループに挿通して形成された布である。
【００１３】
より詳細には、経糸２１は、熱融着性を有する複数本のポリエステルファイバ（単糸）を無撚り状態で纏めた糸からなり、この経糸２１の太さとしては、２２〜５６デシテックス（dtex）が好ましい。２２デシテックス未満では、剪断強度が小さ過ぎ、逆に５６デシテックスを越えると、剪断強度が大きくなり過ぎる。  
緯糸２２は、複数本のポリエステルファイバ（単糸）を仮撚加工したポリエステル仮撚加工糸からなり、この緯糸２２の太さとしては、４４０デシテックス以上が好ましい。４４０デシテックス未満であると、編布となった場合における曲げ剛性等の剛性が不足する。
【００１４】
上記した太さを持った経糸２１と緯糸２２とが経編緯糸挿入形式で編まれることで編布が形成されるが、さらにその密度は、経糸２１側では、１０〜３０ウェール（wale：本）／インチが好ましく、また緯糸２２側では、４０〜６０コース（coarse：本）／インチが好ましい。  
また、上記のように編まれた編布が熱処理されることによって、経糸２１と緯糸２２が熱溶着され、最終的な布帛２０が完成される。
【００１５】
このように形成された布帛２０は、主に、上記のような太さ（４４０デシテックス以上）の緯糸２２が、４０〜６０コース／インチの密度で編み込まれていることから、曲げ剛性等の適度の剛性を有し、電線束Ｗに巻いた場合にも破れることなく結束状態に保持できる、すなわち結束機能が担保される。  
一方、保護機能については、耐摩耗性で評価される。「摩耗」について、同布帛２０が電線束Ｗに巻かれた状態で布帛２０が外部から荷重を受けた場合に、内側の電線束Ｗが外部に露出する程度に孔が開くことであるとすると、本実施形態の布帛２０は、上記のように適度な剛性を保有することで、必要な耐摩耗性を有していると言える。これは、ＪＩＳに規定された耐摩耗試験機でも実証され、すなわち保護機能も担保される。
【００１６】
また、同布帛２０を手で切る場合には、所定箇所における隣り合う緯糸２２同士の間を、経糸２１を切りつつ切り裂くことになるが、剪断強度が制限された太さ（２２〜５６デシテックス）の経糸２１が、比較的粗い密度（１０〜３０ウェール／インチ)で配されているから、布帛２０は、各経糸２１が少本数ずつ順次に切られながら、手で切り裂くことができる。すなわち手切れ性に優れている。  
ここで、経糸２１の密度が３０ウェール／インチを超えた高密度となると、一度に多数本の経糸２１を切る必要があって、簡単には手で切ることができず、一方、１０ウェール／インチ未満の低密度となると、不用意に切り裂かれてしまうおそれがある。  
より好適な経糸２１の密度は、１８〜２２ウェール／インチである。
【００１７】
さらに、経糸２１に熱融着性を有する繊維が用いられ、経糸２１と緯糸２２とが熱融着された状態となっているから、上記したように布帛２０を手で切った場合に、切断部分において経糸２１の先等がほつれることが防止される。  
また、本実施形態の布帛２０は、基本的には編布であって、適度な厚さと弾力性とを備えているから、布帛２０に他部材が当たった場合の打音と、布帛２０に他部材が擦られた場合の擦れ音を抑えることに優れ、すなわち消音性にも優れている。  
なお緯糸２２は、複数本のポリエステルファイバを撚った撚り糸により形成されているから、繊維が分散することに起因して毛羽が出ることが抑制される。
【００１８】
結束テープ１０は、以下のようにして製造される。図１に示すように、上記のように形成された基材１１である１枚の布帛２０の裏面に、粘着層１２が形成される。粘着層１２を構成する粘着剤には、アクリル系粘着剤、ゴム系粘着剤が挙げられる。  
このような裏面に粘着層１２が形成された布帛２０（基材１１）が、緯糸２２に沿った方向に所定間隔を開けて、経糸２１に沿った方向に切断されることで、経糸２１を長さ方向に沿って配した所定幅の結束テープ１０が形成される。  
結束テープ１０の幅は例えば１００mm未満に設定され、同結束テープ１０は、図３に示すように、紙製の芯管３１に巻き付けられた、いわゆる巻物３０として準備される。
【００１９】
そして、ワイヤハーネスの一部を構成する電線束Ｗを保護するに当たっては、同電線束Ｗに結束テープ１０が手作業によって巻き付けられる。この実施形態では、図４に示すように、結束テープ１０は、巻物３０から繰り出されつつ、電線束Ｗの外周に対して、側縁をラップさせつつ螺旋巻きされ、裏面の粘着層１２が電線束Ｗの外周面に接着される。ラップの形態は、全幅の１／４をラップさせる（１／４ラップ）、あるいは全幅の半分をラップさせる（ハーフラップ）等が挙げられる。
【００２０】
電線束Ｗの所定長さ領域に亘って結束テープ１０が巻き付けられたら、同結束テープ１０を切る必要がある。結束テープ１０は幅方向に沿って切られる、すなわち隣り合う緯糸２２同士の間を経糸２１を切りつつ切り裂くことになるが、上記したように同方向については、手切れ性に優れているから、簡単に手で切ることができる。ここで、経糸２１と緯糸２２とは熱融着されているから、切った後に経糸２１の先等がほつれることが回避される。
【００２１】
本実施形態の結束テープ１０を電線束Ｗに巻き付けた場合は、以下のような利点を得ることができる。  
結束テープ１０の基材１１（布帛２０）は、所定の結束機能と保護機能とを有していることで、電線束Ｗを確実に結束しかつ保護することができる。  
その上で、結束テープ１０の装着は、同結束テープ１０を、巻物３０から繰り出しつつ、電線束Ｗの外周に対して、側縁をラップさせつつ螺旋状に巻き付けるだけでよく、特に、同結束テープ１０は手切れ性に優れているから、所定の巻き付けが終わって切断する場合も、簡単に手で切ることができ、もって保護材としての結束テープ１０の装着作業を能率良く行うことができる。  
また結束テープ１０は消音性に優れているから、振動等に伴ってワイヤハーネスが周辺の機材等に当たったり、擦れたりした場合の騒音の発生も有効に抑えることができる。
【００２２】
＜実施形態２＞
図５は、本発明の実施形態２を示す。この実施形態では、結束テープ１０Ａの基材１１Ａが、上記実施形態１に例示した２枚の布帛２０（編布）を接着剤２５で貼り合わせた３層の積層構造となっている。接着剤２５としては、ポリアミド系接着剤が例示される。また、同基材１１Ａの裏面には、アクリル系粘着剤、ゴム系粘着剤等の粘着剤を塗布した粘着層１２が形成されている。
【００２３】
本実施形態２に例示する基材１１Ａでは、３層構造とされていることにより剛性が高められ、結束機能が向上する。また、保護機能については、外部から荷重を受けた場合に、主に２枚の布帛２０に荷重が分散し、すなわち応力緩和されることで摩耗し難いと考えられ、結果、保護機能は向上する。  
一方、手切れ性については、基本的には、布帛２０（編布）を構成する経糸２１の太さと密度とによるから、それぞれ許容範囲内の小さい方に設定した布帛２０（編布）を用いることにより、同布帛２０を２枚備えた３層構造であっても、手切れ性の良いものとすることができる。  
実施形態２の結束テープ１０Ａによれば、結束機能と保護機能とを向上させた上で、手切れ性にも優れたものにでき、消音性についてもさらに向上させることができる。
【００２４】
＜他の実施形態＞
本発明は上記記述及び図面によって説明した実施形態に限定されるものではなく、例えば次のような実施形態も本発明の技術的範囲に含まれる。  
（１）上記実施形態では、経糸が熱融着性を有している場合を例示したが、緯糸も含めて同特性を有していないものであってもよく、そのようなものも本発明の技術的範囲に含まれる。  
（２）逆に熱融着性について、経糸に限らず、緯糸側、さらには経糸と緯糸の両方に同特性を持たせるようにしてもよい。なお、緯糸の場合は、同緯糸を構成する複数本のポリエステルフィラメントのうち一部のみに熱融着性を有するものを使用するようにしてもよい。  
（３）布帛の積層構造は、同布帛を３枚以上用いた積層構造としてもよい。
【００２５】
（４）上記実施形態では、緯糸を構成するポリエステル繊維が撚り糸である場合を例示したが、無撚りの糸であってもよい。  
（５）結束テープの巻き付け方としては、上記実施形態に例示した螺旋巻きに限らず、両側縁をラップさせつつ円筒形をなして巻くいわゆるすし巻き状に巻く、また両側縁を合掌貼りしつつ円筒形をなして巻く等、他の巻き方を採用してもよい。
【符号の説明】
【００２６】
１０，１０Ａ…結束テープ
１１，１１Ａ…基材
１２…粘着層
２０…布帛
２１…経糸
２２…緯糸
２５…粘着剤
Ｗ…電線束
【図１】
2011026717.tif 000003
【図２】
2011026717.tif 000004
【図３】
2011026717.tif 000005
【図４】
2011026717.tif 000006
【図５】
2011026717.tif 000007